(57)【要約】      （修正有）【課題】燐光有機ＥＬ素子として有用な、励起三重項準位の高い正孔輸送材料を提供する。【解決手段】９，９−ビス（４−ブロモフェニル）フルオレンとＮ，Ｎ’−ジ（４−メチルフェニル）−１，３−フェニレンジアミンを、トリス（ジベンジリデンアセトン）二パラジウムを触媒として、１２０℃で３時間重合した。次いで、ブロモベンゼン、ジフェニルアミンを逐次添加して段階的に末端封鎖を行って目的とする繰り返し構造の両方又は一方が少なくとも２つ以上連結した主鎖骨格を有するアリールアミンポリマーを得る。【選択図】なし【特許請求の範囲】
【請求項１】
下記一般式（１）又は一般式（２）で表される繰り返し構造の両方又は一方が少なくとも２つ以上連結した主鎖骨格を有するアリールアミンポリマー。
【化１】
2015232078.tif 000014
（式中、
Ａｒ１及びＡｒ２は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
Ｒ１、Ｒ２、Ｒ７、Ｒ８、Ｒ９及びＲ１０は、各々独立して、水素原子、炭素数１〜１８のアルキル基、炭素数１〜１８のアルコキシ基、又は炭素数１〜１８の置換基を１〜５個有してもよいフェニル基を表す。
Ｒ３、Ｒ４、Ｒ５、及びＲ６のうちいずれか一つは、炭素数１〜１８のアルキル基、炭素数１〜１８のアルコキシ基、又は炭素数１〜１８の置換基を１〜５個有してもよいフェニル基を表し、それ以外は、各々独立して、水素原子、炭素数１〜１８のアルキル基、炭素数１〜１８のアルコキシ基、又は炭素数１〜１８の置換基を１〜５個有してもよいフェニル基を表す。）
【請求項２】
末端が、各々独立して、下記一般式（３）で表される芳香族基であることを特徴とする、請求項１に記載のアリールアミンポリマー。
【化２】
2015232078.tif 000015
（式中、
Ａｒ３は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。）
【請求項３】
下記一般式（４）または一般式（５）で表されることを特徴とする、請求項１又は請求項２記載のトリアリールアミンポリマー。
【化３】
2015232078.tif 000016
（式中、
Ａｒ１及びＡｒ２は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
Ａｒ３は、各々独立して、炭素数１〜１８の置換基を複数有してもよい炭素数６〜２０の芳香族基、又は炭素数１〜１８の置換基を複数有してもよい炭素数４〜２４のヘテロ芳香族基を表す。
Ｒ１、Ｒ２、Ｒ７、Ｒ８、Ｒ９及びＲ１０は、各々独立して、水素原子、炭素数１〜１８のアルキル基、炭素数１〜１８のアルコキシ基、又は炭素数１〜１８の置換基を１〜５個有してもよいフェニル基を表す。
Ｒ３、Ｒ４、Ｒ５、及びＲ６のうちいずれか一つは、炭素数１〜１８のアルキル基、炭素数１〜１８のアルコキシ基、又は炭素数１〜１８の置換基を１〜５個有してもよいフェニル基を表し、それ以外は、各々独立して、水素原子、炭素数１〜１８のアルキル基、炭素数１〜１８のアルコキシ基、又は炭素数１〜１８の置換基を１〜５個有してもよいフェニル基を表す。
ｎは２以上の整数を表す。）
【請求項４】
Ｒ１、Ｒ２、Ｒ７、Ｒ８、Ｒ９及びＲ１０が、各々独立して、水素原子、メチル基、ｔｅｒｔ−ブチル基、フェニル基、トリル基、又はメトキシフェニル基である、請求項１乃至請求項３のいずれか一項に記載のアリールアミンポリマー。
【請求項５】
Ｒ３、Ｒ４、Ｒ５、及びＲ６のうちいずれか一つが、メチル基、ｔｅｒｔ−ブチル基、フェニル基、トリル基、又はメトキシフェニル基であり、それ以外は、各々独立して、水素原子、メチル基、ｔｅｒｔ−ブチル基、フェニル基、トリル基、又はメトキシフェニル基である、請求項１乃至請求項４のいずれか一項に記載のアリールアミンポリマー。
【請求項６】
Ｒ３及びＲ６が共にメチル基、ｔｅｒｔ−ブチル基、フェニル基、トリル基、又はメトキシフェニル基であり、且つＲ４及びＲ５が共に水素原子である、又はＲ３、Ｒ４、Ｒ５、及びＲ６が全てメチル基である、請求項１乃至請求項５のいずれか一項に記載のアリールアミンポリマー。
【請求項７】
Ａｒ１及びＡｒ２が、各々独立して、フェニル基、ビフェニリル基、フルオレニル基、ベンゾフルオレニル基、カルバゾリル基、フェニルカルバゾリル基、カルバゾリルフェニル基、フェニルカルバゾリルフェニル基、ジベンゾチエニル基、ジベンゾチエニルフェニル基、フェニルジベンゾチエニル基、ジベンゾチエニルカルバゾリル基、ジベンゾフリル基、ジベンゾフリルフェニル基、フェニルジベンゾフリル基、又はジベンゾチエニルカルバゾリル基、（これらの置換基は、各々独立して、炭素数１〜１８のアルキル基を有してもよい）であることを特徴とする請求項１乃至請求項６のいずれ一項に記載のアリールアミンポリマー。
【請求項８】
重量平均分子量が、ポリスチレン換算で１，０００〜１，０００，０００の範囲であることを特徴とする請求項１又は請求項７に記載のアリールアミンポリマー。
【請求項９】
請求項１乃至請求項８のいずれか一項に記載のアリールアミンポリマーを含むことを特徴とする電荷輸送材料。
【請求項１０】
請求項１乃至請求項８のいずれか一項に記載のアリールアミンポリマーを含むことを特徴とする正孔輸送材料、正孔注入材料、又は発光ホスト材料。
【発明の詳細な説明】
【技術分野】
【０００１】
本発明は、アリールアミンポリマー、およびそれを用いた電子素子に関する。
【背景技術】
【０００２】
有機ＥＬ（エレクトロルミネッセンス）素子は通常複数からなる有機薄膜を１対の電極で挟んだ構造をしており、近年、携帯のディスプレイ及び照明器具等様々な用途での利用が始まっている。当該有機薄膜層に用いる材料としては低分子系の化合物が現在の主流であるが、当該低分子系化合物の有機薄膜層形成には真空蒸着が一般的に行われているため、製造コストが高いという課題があった。そのため、製造コストの安価な塗布製膜可能な高分子系の材料の開発が求められている。
【０００３】
また、有機ＥＬ素子においては、発光効率に優れる燐光発光材料を用いることが産業上強く望まれている。このような燐光有機ＥＬ素子においては、励起三重項準位（Ｔ１）の高い周辺材料（正孔輸送材料及び電子輸送材料）を用いる必要があることが一般的に知られている。
【０００４】
既に、特許文献１に記載のアリールアミンポリマーが、熱安定性、溶解性、及び成膜性に優れる有機ＥＬ素子用材料として有用であることを開示している。特許文献１のアリールアミンポリマーについては、蛍光発光有機ＥＬ素子において優れた正孔輸送特性を示すことが開示されている。しかしながら、特許文献１で具体的に開示されアリールアミンポリマーは、りん光発光素子用の正孔輸送材料として用いた場合、高い発光効率が得られないという課題が判明し、りん光発光素子用向け材料を提供するための更なる改善が求められた。
【先行技術文献】
【特許文献】
【０００５】
【特許文献１】特開２００４−２９２７８２号公報
【発明の概要】
【発明が解決しようとする課題】
【０００６】
本出願人は、鋭意検討した結果、下記一般式（１）又は一般式（２）
【０００７】
【化１】
2015232078.tif 000002
（式中、
Ａｒ１及びＡｒ２は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
Ｒ１、Ｒ２、Ｒ７、Ｒ８、Ｒ９及びＲ１０は、各々独立して、水素原子、炭素数１〜１８のアルキル基、炭素数１〜１８のアルコキシ基、又は炭素数１〜１８の置換基を１〜５個有してもよいフェニル基を表す。
Ｒ３、Ｒ４、Ｒ５、及びＲ６のうちいずれか一つは、炭素数１〜１８のアルキル基、炭素数１〜１８のアルコキシ基、又は炭素数１〜１８の置換基を１〜５個有してもよいフェニル基を表し、それ以外は、各々独立して、水素原子、炭素数１〜１８のアルキル基、炭素数１〜１８のアルコキシ基、又は炭素数１〜１８の置換基を１〜５個有してもよいフェニル基を表す。）
で表される繰り返し構造の両方又は一方が少なくとも２つ以上連結した主鎖骨格を有するアリールアミンポリマーが、従来公知のアリールアミンポリマーに比べて高い励起三重項エネルギー（Ｔ１）を有することを見いだし、さらに本発明のアリールアミンポリマーを正孔輸送材料に用いたりん光発光有機ＥＬ素子が高い発光効率、低い駆動電圧、長い寿命を示すことを見いだし、本願発明を完成させるに至った。
【課題を解決するための手段】
【０００８】
よって、本発明は前記の一般式（１）又は（２）で表される繰り返し構造の両方又は一方が少なくとも２つ以上連結した主鎖骨格を有するアリールアミンポリマー（以下、「本発明のアリールアミンポリマー」と称する）、その製造方法、及び該アリールアミンポリマーを含有してなる正孔輸送材料、正孔注入材料、又は発光ホスト材料を提供するものである。
【発明の効果】
【０００９】
本発明の一般式（１）又は（２）で表される繰り返し構造の両方又は一方が少なくとも２つ以上連結した主鎖骨格を有するアリールアミンポリマーは、従来公知の高分子系化合物に比べて、励起三重項準位が高い。このため、本発明のアリールアミンポリマーを用いた有機ＥＬ素子は発光効率、電流効率に優れることが期待される。したがって、本発明のアリールアミンポリマーは、輝度が高く、消費電力の少ない燐光発光性又は蛍光発光性の有機ＥＬ素子を提供できる。
【００１０】
また、本発明のアリールアミンポリマーは高分子量で耐久性が高い。したがって、長寿命の有機ＥＬ素子を提供できる。
【発明を実施するための形態】
【００１１】
以下に本発明を詳細に説明する。
【００１２】
本発明のアリールアミンポリマーは、それぞれ上記一般式（１）又は（２）で表される構造の両方又は一方が少なくとも２つ以上繰返し連結したものである。
【００１３】
本発明のアリールアミンポリマーにおいて、Ａｒ１及びＡｒ２は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
【００１４】
炭素数６〜２０の芳香族炭化水素基は、連結又は縮環していてもよい炭素数６〜２０の芳香族炭化水素基と書き換えることができ、当該置換基としては、特に限定するものではないが、例えば、フェニル基、ビフェニリル基、ナフタレニル基、フェニルナフチル基、ナフチルフェニル基、アントラセニル基、ピレニル基、ターフェニレニル基、フェナントラセニル基、ペリレニル基、トリフェニレニル基等が挙げられる。
【００１５】
炭素数４〜２４のヘテロ芳香族基は、連結又は縮環していてもよい炭素数４〜２４のヘテロ芳香族基と書き換えることができ、当該置換基としては、少なくとも一つのヘテロ芳香環を含有するものであり、特に限定するものではないが、例えば、フラニル基、ベンゾフラニル基、ジベンゾフラニル基、チエニル基、ベンゾチエニル基、ジベンゾチエニル基、ピリジレニル基、ピリミジニル基、ピラジニル基、キノリニル基、イソキノリニル基、アクリジニル基、ベンゾチアゾリル基、キナゾリル基、キノキサリル基、１，６−ナフチリジニル基、１，８−ナフチリジニル基、カルバゾリル基、ピリジル−フェニル基、フェニル−ピリジル基、ピリジルビ−フェニリル基、ピリミジル−フェニル基、フェニル−ピリミジル基、フェニル−カルバゾリル基、カルバゾリル−フェニル基、又はフェニル−カルバゾリル−フェニル等が挙げられる。
【００１６】
これらの置換基は各々独立して、炭素数１〜１８の置換基を複数有してもよい。炭素数１〜１８の置換基としては、特に限定するものではないが、例えば炭素数１〜１８のアルキル基、及び炭素数１〜１８のアルコキシ基を挙げることができる。
【００１７】
炭素数１〜１８のアルキル基は、炭素数１〜１８の直鎖、分岐、又は環状のアルキル基と書き換えることができ、それらとしては、特に限定するものではないが、例えば、メチル基、エチル基、ｎ−プロピル基、ｉ−プロピル基、ｎ−ブチル基、ｓｅｃ−ブチル基、ｔｅｒｔ−ブチル基、ｉ−ブチル基、ｎ−ヘキシル基、シクロヘキシル基、シクロヘキサジエニル基、オクチル基、トリフルオロメチル基、ベンジル基、フェネチル基等が挙げられる。これらのうち、メチル基、ｎ−ブチル基、又はｔｅｒｔ−ブチル基が好ましい。
【００１８】
炭素数１〜１８のアルコキシ基は、炭素数１〜１８の直鎖、分岐、又は環状のアルコキシ基と書き換えることができ、それらとしては、特に限定するものではないが、例えば、メトキシ基、エトキシ基、ｎ−プロポキシ基、ｉ−プロポキシ基、ｎ−ブトキシ基、ｓｅｃ−ブトキシ基、ｔｅｒｔ−ブトキシ基、ｉ−ブトキシ基、ｎ−ヘキシルオキシ基、シクロヘキシルオキシ基、シクロヘキサジエニルオキシ基、オクチルオキシ基、テトラヒドロフラニルオキシ基、トリフルオロメトキシ基、ベンジルオキシ基、フェネチルオキシ基等が挙げられる。これらのうち、メトキシ基、エトキシ基、又はｎ−ブトキシ基が好ましい。
【００１９】
なお、炭素数１〜１８の置換基については、本願発明の効果を損なわない範囲で、炭素数６〜２０の芳香族炭化水素基又は炭素数４〜２４のヘテロ芳香族基に複数結合していてもよい。このうち、炭素数１〜１８のアルキル基、及び炭素数１〜１８のアルコキシ基の数としては、０〜３個の範囲が好ましく、置換基の種類は同一であっても異なっていてもよい。
【００２０】
Ａｒ１及びＡｒ２としては、アリールアミンポリマーの正孔輸送特性に優れる点で、各々独立して、フェニル基、ビフェニリル基、フルオレニル基、ベンゾフルオレニル基、カルバゾリル基、フェニルカルバゾリル基、カルバゾリルフェニル基、フェニルカルバゾリルフェニル基、ジベンゾチエニル基、ジベンゾチエニルフェニル基、フェニルジベンゾチエニル基、ジベンゾチエニルカルバゾリル基、ジベンゾフリル基、ジベンゾフリルフェニル基、フェニルジベンゾフリル基、又はジベンゾチエニルカルバゾリル基、（これらの置換基は、各々独立して、炭素数１〜１８のアルキル基を有してもよい）であることが好ましい。
【００２１】
これらのうち、各々独立して、フェニル基、ビフェニリル基、フルオレニル基、カルバゾリル基、フェニルカルバゾリル基、カルバゾリルフェニル基、フェニルカルバゾリルフェニル基、ジベンゾチエニル基、ジベンゾチエニルカルバゾリル基、ジベンゾフリル基（これらの置換基は、各々独立して、炭素数１〜１８のアルキル基を有してもよい）であることがより好ましい。
【００２２】
また、これらのうち、各々独立して、フェニル基、４−メチルフェニル基、４−ｎ−ブチルフェニル基、４−ｔｅｒｔ−ブチルフェニル基、ジベンゾチエニル基、ジベンゾチエニルフェニル基、Ｎ−フェニルカルバゾリル基、又はＮ−ジベンゾチエニルカルバゾリル基であることがより好ましい。
【００２３】
本発明のアリールアミンポリマーにおいて、Ａｒ１及びＡｒ２は、それぞれ、同一であっても、異なっていてもよい。ただし、合成の容易さを勘案すると、Ａｒ１及びＡｒ２については、同一であることが好ましい。
【００２４】
Ｒ１、Ｒ２、Ｒ７、Ｒ８、Ｒ９及びＲ１０は、各々独立して、水素原子、炭素数１〜１８のアルキル基、炭素数１〜１８のアルコキシ基、又は炭素数１〜１８の置換基を１〜５個有してもよいフェニル基を表す。
【００２５】
Ｒ１、Ｒ２、Ｒ７、Ｒ８、Ｒ９及びＲ１０で示した、炭素数１〜１８のアルキル基、及び炭素数１〜１８のアルコキシ基については、Ａｒ１及びＡｒ２で示したものと同じ置換基を例示することができる。好ましい置換基についても、Ａｒ１及びＡｒ２で示したものと同じである。
【００２６】
炭素数１〜１８の置換基を１〜５個有してもよいフェニル基としては、特に限定するものではないが、例えば、炭素数１〜１８のアルキル基を１〜５個有してもよいフェニル基、又は炭素数１〜１８のアルコキシ基を１〜５個有してもよいフェニル基が挙げられる。
【００２７】
炭素数１〜１８のアルキル基を１〜５個有してもよいフェニル基としては、特に限定するものではないが、フェニル基、ｏ−トリル基、ｍ−トリル基、ｐ−トリル基、ｏ−エチルフェニル基、ｍ−エチルフェニル基、ｐ−エチルフェニル基、ｏ−ｔｅｒｔ−ブチルフェニル基、ｍ−ｔｅｒｔ−ブチルフェニル基、ｐ−ｔｅｒｔ−ブチルフェニル基、ｏ−ｎ−ブチルフェニル基、ｍ−ｎ−ブチルフェニル基、ｐ−ｎ−ブチルフェニル基、ｏ−ｓｅｃ−ブチルフェニル基、ｍ−ｓｅｃ−ブチルフェニル基、ｐ−ｓｅｃ−ブチルフェニル基、ｏ−ｉ−ブチルフェニル基、ｍ−ｉ−ブチルフェニル基、又はｐ−ｉ−ブチルフェニル基等が挙げられる。これらのうち、フェニル基、ｏ−トリル基、ｍ−トリル基、ｐ−トリル基、ｍ−エチルフェニル基、ｐ−エチルフェニル基、ｐ−ｎ−ブチルフェニル基、ｍ−ｎ−ブチルフェニル基、又は、ｐ−ｔｅｒｔ−ブチルフェニル基が好ましい。
【００２８】
炭素数１〜１８のアルコキシ基を１〜５個有してもよいフェニル基としては、特に限定するものではないが、例えば、フェニル基、ｏ−メトキシフェニル基、ｍ−メトキシフェニル基、ｐ−メトキシフェニル基、ｏ−エトキシフェニル基、ｍ−エトキシフェニル基、ｐ−エトキシフェニル基、ｏ−ｔｅｒｔ−ブトキシフェニル基、ｍ−ｔｅｒｔ−ブトキシフェニル基、ｐ−ｔｅｒｔ−ブトキシフェニル基、ｐ−ｎ−ブトキシフェニル基、ｏ−ｎ−ブトキシフェニル基、ｍ−ｎ−ブトキシフェニル基、ｐ−ｎ−ブトキシフェニル基、ｏ−ｓｅｃ−ブチトキシフェニル基、ｍ−ｓｅｃ−ブトキシフェニル基、ｐ−ｓｅｃ−ブトキシフェニル基、ｏ−ｉ−ブトキシフェニル基、ｍ−ｉ−ブトキシフェニル基、ｐ−ｉ−ブトキシフェニル基等が挙げられる。これらのうち、フェニル基、ｏ−メトキシフェニル基、ｍ−メトキシフェニル基、ｐ−メトキシフェニル基、ｍ−エトキシフェニル基、ｐ−エトキシフェニル基、ｐ−ｎ−ブトキシフェニル基、又はｍ−ｎ−ブトキシフェニル基が好ましい。
【００２９】
なお、Ｒ１、Ｒ２、Ｒ７、Ｒ８、Ｒ９及びＲ１０は、アリールアミンポリマーの製造効率に優れる点で、各々独立して、水素原子、メチル基、ｔｅｒｔ−ブチル基、フェニル基、トリル基、又はメトキシフェニル基であることが好ましく、各々独立して、水素原子、メチル基、ｔｅｒｔ−ブチル基、又はフェニル基であることがアリールアミンポリマーの正孔輸送特性に優れる点でより好ましい。
【００３０】
Ｒ３、Ｒ４、Ｒ５、及びＲ６のうちいずれか一つは、炭素数１〜１８のアルキル基、炭素数１〜１８のアルコキシ基、又は炭素数１〜１８の置換基を１〜５個有してもよいフェニル基を表し、それ以外は、各々独立して、水素原子、炭素数１〜１８のアルキル基、炭素数１〜１８のアルコキシ基、又は炭素数１〜１８の置換基を１〜５個有してもよいフェニル基を表す。
【００３１】
Ｒ３、Ｒ４、Ｒ５、及びＲ６で示した、炭素数１〜１８のアルキル基、炭素数１〜１８のアルコキシ基、炭素数１〜１８の置換基を有するフェニル基については、前述で例示したものと同じである。
【００３２】
なお、アリールアミンポリマーの正孔輸送特性に優れる点で、Ｒ３、Ｒ４、Ｒ５、及びＲ６のうちいずれか一つが、メチル基、ｔｅｒｔ−ブチル基、フェニル基、トリル基、又はメトキシフェニル基であり、それ以外は、各々独立して、水素原子、メチル基、ｔｅｒｔ−ブチル基、フェニル基、トリル基、又はメトキシフェニル基であることが好ましい。
【００３３】
さらに、Ｒ３及びＲ６が共にメチル基、ｔｅｒｔ−ブチル基、フェニル基、トリル基、又はメトキシフェニル基であり、且つＲ４及びＲ５が共に水素原子である、又はＲ３、Ｒ４、Ｒ５、及びＲ６が全てメチル基であることがより好ましい。
【００３４】
また、本発明のアリールアミンポリマーについては、有機ＥＬ素子としての発光特性、及び耐久性の点から、末端が下記一般式（３）で表される置換基であることが好ましい。
【００３５】
【化２】
2015232078.tif 000003
（式中、
Ａｒ３は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。）
Ａｒ３で示される下記置換基については、Ａｒ１及びＡｒ２で示した置換基と同じ置換基を例示することができる。
・炭素数６〜２０の芳香族炭化水素基
・炭素数４〜２４のヘテロ芳香族基
・炭素数１〜１８のアルキル基
・炭素数１〜１８のアルコキシ基
Ａｒ３については、アリールアミンポリマーの製造効率に優れる点で、各々独立して、フェニル基、又はビフェニリル基（これらの基は、各々独立して、炭素数１〜１８のアルキル基、又は炭素数１〜１８のアルコキシ基を有していてもよい）であることが好ましく、各々独立して、ｏ−トリル基、ｍ−トリル基、ｐ−トリル基、フェニル基、又はビフェニリル基であることがより好ましい。
【００３６】
すなわち、本発明のアリールアミンポリマーは、下記一般式（４）又は（５）で表されるアリールアミンポリマーであることが好ましい。
【００３７】
【化３】
2015232078.tif 000004
（式中、
Ａｒ１及びＡｒ２は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
Ａｒ３は、各々独立して、炭素数１〜１８の置換基を複数有してもよい炭素数６〜２０の芳香族炭化水素基、又は炭素数１〜１８の置換基を複数有してもよい炭素数４〜２４のヘテロ芳香族基を表す。
Ｒ１、Ｒ２、Ｒ７、Ｒ８、Ｒ９及びＲ１０は、各々独立して、水素原子、炭素数１〜１８のアルキル基、炭素数１〜１８のアルコキシ基、又は炭素数１〜１８の置換基を１〜５個有してもよいフェニル基を表す。
Ｒ３、Ｒ４、Ｒ５、及びＲ６のうちいずれか一つは、炭素数１〜１８のアルキル基、炭素数１〜１８のアルコキシ基、又は炭素数１〜１８の置換基を１〜５個有してもよいフェニル基を表し、それ以外は、各々独立して、水素原子、炭素数１〜１８のアルキル基、炭素数１〜１８のアルコキシ基、又は炭素数１〜１８の置換基を１〜５個有してもよいフェニル基を表す。
ｎは２以上の整数を表す。）
なお、一般式（４）又は一般式（５）中、Ａｒ１、Ａｒ２、Ａｒ３、Ｒ１、Ｒ２、Ｒ３、Ｒ４、Ｒ５、Ｒ６、Ｒ７、Ｒ８、Ｒ９及びＲ１０は、各々独立して、前記一般式（１）又は一般式（２）と同じ定義を示し、Ａｒ３は、各々独立して、前記一般式（３）と同じ定義を表す。また、一般式（４）又は一般式（５）におけるＡｒ１、Ａｒ２、Ａｒ３、Ｒ１、Ｒ２、Ｒ３、Ｒ４、Ｒ５、Ｒ６、Ｒ７、Ｒ８、Ｒ９及びＲ１０の好ましい範囲については、前述と同じである。
【００３８】
本発明のアリールアミンポリマーとしては、前述の定義に該当すれば特に限定するものではないが、有機ＥＬ素子の発光効率及び寿命等の物性の点で、下記一般式（６）〜（１１）のいずれかに表されるものであることが好ましい。
【００３９】
【化４】
2015232078.tif 000005
【００４０】
【化５】
2015232078.tif 000006
（上記一般式（６）〜（１１）中、Ｒ２０、Ｒ２１及びＲ２２は、各々独立して、水素原子、炭素数１〜１８のアルキル基、又は炭素数１〜１８のアルコキシ基を表す。
ｎは２以上の整数を表す。）
Ｒ２０、Ｒ２１及びＲ２２における炭素数１〜１８のアルキル基、及び炭素数１〜１８のアルコキシ基については、前記一般式（１）又は（２）中のＡｒ１及びＡｒ２で示したものと同じ置換基を例示することができる。
【００４１】
なお、Ｒ２０、Ｒ２１及びＲ２２は、アリールアミンポリマーの製造効率に優れる点で、各々独立して、水素原子又はメチル基であることが好ましい。
【００４２】
本発明のアリールアミンポリマーは、重量平均分子量が、ポリスチレン換算で１，０００〜１，０００，０００の範囲であることが好ましい。
【００４３】
本発明のアリールアミンポリマーは、電荷輸送材料として有効に用いられるものである。その際、本発明のアリールアミンポリマーに一般公知の化合物を添加して用いることもできる。
【００４４】
また、本発明のアリールアミンポリマーは、有機ＥＬ素子用の正孔輸送材料、正孔注入材料、又は発光ホスト材料として、好ましく用いられるものである。その際、本発明のアリールアミンポリマーに一般公知の化合物を添加して用いることもできる。
【００４５】
本発明のアリールアミンポリマーは、電界効果トランジスタ、光機能素子、色素増感太陽電池、有機ＥＬ素子等の電子素子における導電性高分子材料として使用される。特に、有機ＥＬ素子の正孔輸送材料、発光材料及びバッファー材料として極めて有用である。
【００４６】
本発明の有機ＥＬ素子は、本発明のアリールアミンポリマーを含有する有機層を備えていれば、素子構造は特に限定されない。
【００４７】
本発明のアリールアミンポリマーは、溶解性に優れることから、例えば、これら材料の溶液、混合液、又は溶融液を使用して、スピンコーティング法、キャスティング法、ディッピング法、バーコート法、ロールコート法等の従来公知の塗布方法によって、前記素子を簡便に作製することが出来る。また、インクジェット法、ラングミュアーブロジェット法等によっても容易に作製することが出来る。
【００４８】
本発明の効果が得られる有機ＥＬ素子の基本的な構造としては、基板、陽極、正孔注入層、正孔輸送層、発光層、電子輸送層、及び陰極を含む。
【００４９】
有機ＥＬ素子の陽極及び陰極は、電気的な導体を介して電源に接続されている。陽極と陰極との間に電位を加えることにより、有機ＥＬ素子は作動する。
【００５０】
正孔は陽極から有機ＥＬ素子内に注入され、電子は陰極で有機ＥＬ素子内に注入される。
【００５１】
有機ＥＬ素子は典型的には基板に被せられ、陽極又は陰極は基板と接触することができる。基板と接触する電極は便宜上、下側電極と呼ばれる。一般的には、下側電極は陽極であるが、本発明の有機ＥＬ素子においては、そのような形態に限定されるものではない。
【００５２】
基板は、意図される発光方向に応じて、光透過性又は不透明であってもよい。光透過特性は、基板を通してエレクトロルミネッセンス発光により確認できる。一般的には、透明ガラス又はプラスチックがこのような場合に基板として採用される。基板は、多重の材料層を含む複合構造であってもよい。
【００５３】
エレクトロルミネッセンス発光を、陽極を通して確認する場合、陽極は当該発光を通すか又は実質的に通すもので形成される。
【００５４】
本発明において使用される一般的な透明アノード（陽極）材料は、特に限定するものではないが、インジウム−錫酸化物（ＩＴＯ）、インジウム−亜鉛酸化物（ＩＺＯ）、又は酸化錫等が挙げられる。その他の金属酸化物、例えばアルミニウム又はインジウム・ドープ型酸化錫、マグネシウム−インジウム酸化物、又はニッケル−タングステン酸化物も使用可能である。これらの酸化物に加えて、金属窒化物である、例えば窒化ガリウム、金属セレン化物である、例えばセレン化亜鉛、又は金属硫化物である、例えば硫化亜鉛を陽極として使用することができる。
【００５５】
陽極は、プラズマ蒸着されたフルオロカーボンで改質することができる。陰極を通してだけエレクトロルミネッセンス発光が確認される場合、陽極の透過特性は重要ではなく、透明、不透明又は反射性の任意の導電性材料を使用することができる。この用途のための導体の一例としては、金、イリジウム、モリブデン、パラジウム、白金等が挙げられる。
【００５６】
陽極と正孔輸送層との間には、正孔注入層を設けることができる。正孔注入材料は、後に続く、有機層の膜形成特性を改善し、正孔輸送層内に正孔を注入するのを容易にするのに役立つ。
【００５７】
正孔注入層内で使用するのに適した材料の一例としては、正孔注入層内で使用するのに適した材料の一例としては、ポリチオフェン誘導体、ポリアニリン誘導体、ポリピロール誘導体が挙げられ、好ましくはポリチオフェン誘導体が挙げられる。
【００５８】
有機ＥＬ素子の正孔輸送層は、本発明のアリールアミンポリマーが好ましく用いられる。なお、正孔輸送層には、本発明のアリールアミンポリマー以外に１種以上の正孔輸送化合物、例えば芳香族第三アミン、を含有させることもできる。芳香族第三アミンとは、１つ以上の三価の窒素原子を含有する化合物であることを意味し、この三価の窒素原子は炭素原子だけに結合しており、これらの炭素原子の１つ以上は芳香族環を形成している。具体的には、芳香族第三アミンは、アリールアミン、モノアリールアミン、ジアリールアミン、トリアリールアミン、又は高分子アリールアミンが挙げられ、より具体的には、例えば、ポリ（Ｎ−ビニルカルバゾール）（ＰＶＫ）、ポリチオフェン、ポリピロール、ポリアニリン、ＮＰＤ（Ｎ，Ｎ’−ビス（ナフタレン−１−イル）−Ｎ，Ｎ’−ジフェニル−１，１’−ビフェニル−４，４’−ジアミン）、α−ＮＰＤ（Ｎ，Ｎ’−ジ（１−ナフチル）−Ｎ，Ｎ’−ジフェニル−１，１’−ビフェニル−４，４’−ジアミン）、ＴＰＢｉ（１，３，５−トリス（１−フェニル−１Ｈ−ベンズイミダゾール−２−イル）ベンゼン）、又はＴＰＤ（Ｎ，Ｎ’−ビス（３−メチルフェニル）−Ｎ，Ｎ’−ジフェニル−１，１’−ビフェニル−４，４’−ジアミン）等が挙げられる。
【００５９】
正孔注入層と正孔輸送層の間に、電荷発生層としてジピラジノ［２，３−ｆ：２’，３’−ｈ］キノキサリン−２，３，６，７，１０，１１−ヘキサカルボニトリル（ＨＡＴ−ＣＮ）を含む層を設けてもよい。
【００６０】
有機ＥＬ素子の発光層は、燐光材料又は蛍光材料を含み、この領域で電子・正孔対が再結合された結果として発光を生ずる。
【００６１】
発光層は、低分子及びポリマー双方を含む単一材料から成っていてもよいが、より一般的には、ゲスト化合物でドーピングされたホスト材料から成っており、発光は主としてドーパントから生じ、任意の色を有することができる。
【００６２】
発光層のホスト材料としては、例えば、ビフェニル基、フルオレニル基、トリフェニルシリル基、カルバゾール基、ピレニル基、又はアントラニル基を有する化合物が挙げられる。例えば、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、又は９，１０−ビス（ビフェニル）アントラセン等が挙げられる。
【００６３】
発光層内のホスト材料としては、下記に定義する電子輸送材料、上記に定義する正孔輸送材料、正孔・電子再結合を助ける（サポート）別の材料、又はこれら材料の組み合わせであってもよい。
【００６４】
蛍光ドーパントの一例としては、アントラセン、テトラセン、キサンテン、ペリレン、ルブレン、クマリン、ローダミン、キナクリドン、ジシアノメチレンピラン化合物、チオピラン化合物、ポリメチン化合物、ピリリウム又はチアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物等が挙げられる。
【００６５】
燐光ドーパントの一例としては、イリジウム、白金、パラジウム、オスミウム等の遷移金属の有機金属錯体が挙げられる。
【００６６】
ドーパントの一例として、Ａｌｑ３（トリス（８−ヒドロキシキノリン）アルミニウム））、ＤＰＡＶＢｉ（４，４’−ビス［４−（ジ−パラ−トリルアミノ）スチリル］ビフェニル）、ペリレン、Ｉｒ（ＰＰｙ）３（トリス（２−フェニルピリジン）イリジウム（ＩＩＩ）、又はＦｌｒＰｉｃ（ビス（３，５−ジフルオロ−２−（２−ピリジル）フェニル−（２−カルボキシピリジル）イリジウム（ＩＩＩ）等が挙げられる。
【００６７】
電子輸送性材料としては、アルカリ金属錯体、アルカリ土類金属錯体、土類金属錯体等が挙げられる。アルカリ金属錯体、アルカリ土類金属錯体、又は土類金属錯体としては、例えば、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、ビス（２−メチル−８−キノリナート）−２−ナフトラートガリウム等が挙げられる。
【００６８】
発光層と電子輸送層との間に、キャリアバランスを改善させる目的で、正孔阻止層を設けてもよい。正孔素子層として望ましい化合物は、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、又はビス（１０−ヒドロキシベンゾ［ｈ］キノリナート）ベリリウム）等が挙げられる。
【００６９】
本発明の有機ＥＬ素子においては、電子注入性を向上させ、素子特性（例えば、発光効率、定電圧駆動、又は高耐久性）を向上させる目的で、電子注入層を設けてもよい。
【００７０】
電子注入層として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記に記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、及び酸化窒化物のような無機化合物等も使用できる。
【００７１】
発光が陽極を通してのみ確認される場合、本発明において使用される陰極は、任意の導電性材料から形成することができる。望ましい陰極材料としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【実施例】
【００７２】
以下に本発明の実施例を示すが、本発明はこれら実施例に限定されるものではない。
【００７３】
ポリマー分子量：ＴＨＦ系ＧＰＣ（ＨＬＣ−８２２０（東ソー社製）、カラムはＴＳＫｇｅｌ  ＳｕｐｅｒＨＭ−Ｎ、ＴＳＫｇｅｌ  ＳｕｐｅｒＨ２０００（いずれも東ソー社製を連結した）にて、合成したポリマーの分子量測定を行った。分子量は標準ポリスチレン換算で示した。
【００７４】
ガラス転位温度：ネッチＤＳＣ２００Ｆ３を用いて測定した。
【００７５】
ＨＯＭＯ準位：大気中光電子分光装置測定装置ＡＣ−３（理研計器株式会社製）を用いて測定した。
【００７６】
ＬＵＭＯ準位：ＵＶ−ｖｉｓ吸収スペクトルの吸収端からエネルギーギャップ（Ｅｇ）を算出し、ＨＯＭＯから差し引くことで求めた。
【００７７】
元素分析：全自動元素分析装置２４００ＩＩ（パーキンエルマー製）を用いて分析した。
【００７８】
燐光スペクトル測定：蛍光光度計Ｆ−２５００（日立社製）を用い、後述の試料溶液を７７Ｋまで冷却して測定した。
【００７９】
実施例１    アリールアミンポリマー（２０）の合成
冷却管、温度計を装着した２００ｍＬ四つ口丸底フラスコに、室温下、９，９−ビス（４−ブロモフェニル）フルオレン  ２．００ｇ（３．５１ｍｍｏｌ）、Ｎ，Ｎ’−ジ（４−メチルフェニル）−１，３−フェニレンジアミン  １．０１ｇ（３．５１ｍｍｏｌ）、ナトリウム−ｔｅｒｔ−ブトキシド  １．３５ｇ（１４．０４ｍｍｏｌ）、及びｏ−キシレン  ２８．３ｇを仕込んだ。この混合液に、予め窒素雰囲気下で調製したトリス（ジベンジリデンアセトン）二パラジウム  ３２．１ｍｇ（０．０３５１ｍｍｏｌ）及びトリ−ｔｅｒｔ−ブチルホスフィン  ２１．３ｍｇ（０．１０５ｍｍｏｌ）のｏ−キシレン（０．０８５ｇ）溶液を添加した。次いで、窒素雰囲気下、温度を１２０℃まで昇温し、１２０℃で加熱攪拌しながら３時間熟成した。
【００８０】
次いで、反応液中にブロモベンゼン  ０．２２ｇ（１．４０ｍｍｏｌ）を添加し、１２０℃で加熱攪拌しながら３時間反応を行った。次いで、ジフェニルアミン  ０．４７ｇ（２．８０ｍｍｏｌ）を添加し、１２０℃で加熱攪拌しながら３時間反応を行なった。
【００８１】
次いで、約８０℃まで放冷した反応混合物を、９０％アセトン水溶液（５００ｍＬ）の攪拌溶液中へゆっくり加え、固体を析出させた。ろ過により固体をろ別回収し、アセトン、水、アセトンの順番で洗浄した後、減圧乾燥して白色固体を得た（収率５５％）。
【００８２】
【化６】
2015232078.tif 000007
得られたアリールアミンポリマー（２０）は、ポリスチレン換算で重量平均分子量６４，２００及び数平均分子量３５，８００（分散度１．８）であった。
【００８３】
アリールアミンポリマー（２０）のガラス転移温度は２４３℃であった。
【００８４】
アリールアミンポリマー（２０）のＨＯＭＯ準位は５．６２ｅＶ、ＬＵＭＯ準位は２．０４ｅＶであった。
【００８５】
元素分析の測定結果を表１に示す。
【００８６】
【表１】
2015232078.tif 000008
実施例２    アリールアミンポリマー（２１）の合成
実施例１においてＮ，Ｎ’−ジ（４−メチルフェニル）−１，３−フェニレンジアミン  １．０１ｇ（３．５１ｍｍｏｌ）の代わりにＮ，Ｎ’−ジ（４−メチルフェニル）−２，５−ジメチル−１，４−フェニレンジアミン  １．１１ｇ（３．５１ｍｍｏｌ）を使用した以外は実施例１と同様の操作を行ない、アリールアミンポリマー（２１）を得た（収率６５％）。
【００８７】
【化７】
2015232078.tif 000009
得られたアリールアミンポリマー（２１）は、ポリスチレン換算で重量平均分子量１７，２００及び数平均分子量１０，７００（分散度１．６）であった。
【００８８】
アリールアミンポリマー（２１）のガラス転移温度は２８８℃であった。
【００８９】
アリールアミンポリマー（２１）のＨＯＭＯ準位は５．５５ｅＶ、ＬＵＭＯ準位は２．００ｅＶであった。
【００９０】
元素分析の測定結果を表２に示す。
【００９１】
【表２】
2015232078.tif 000010
実施例３    アリールアミンポリマー（２２）の合成
実施例１においてＮ，Ｎ’−ジ（４−メチルフェニル）−１，３−フェニレンジアミン  １．０１ｇ（３．５１ｍｍｏｌ）の代わりにＮ，Ｎ’−ジ（４−メチルフェニル）−２−メチル−１，３−フェニレンジアミン  １．０６（３．５１ｍｍｏｌ）を使用した以外は実施例１と同様の操作を行ない、アリールアミンポリマー（２２）を得た（収率５９％）。
【００９２】
【化８】
2015232078.tif 000011
得られたアリールアミンポリマー（２２）は、ポリスチレン換算で重量平均分子量５７，０００及び数平均分子量１９，９００（分散度２．９）であった。
【００９３】
アリールアミンポリマー（２２）のガラス転移温度は２３３℃であった。
【００９４】
アリールアミンポリマー（２２）のＨＯＭＯ準位は５．６０ｅＶ、ＬＵＭＯ準位は２．０２ｅＶであった。
【００９５】
元素分析の測定結果を表３に示す。
【００９６】
【表３】
2015232078.tif 000012
実施例４  アリールアミンポリマー（２０）の三重項準位の測定
ＵＶ−Ｖｉｓスペクトル測定用サンプルチューブ内でアリールアミンポリマー（２０）  １ｍｇと２−メチルテトラヒドロフラン  １ｍＬとをよく混合し、均一な溶液を調製した。この溶液を窒素ガスで１０分間バブリングすることによって脱気した後、このサンプルチューブを密栓し、燐光スペクトルを測定した。燐光スペクトルから算出されたアリールアミンポリマー（２０）の三重項準位は、２．８４ｅＶであった。
【００９７】
実施例５  アリールアミンポリマー（２１）の三重項準位の測定
実施例４においてアリールアミンポリマー（２０）の代わりにアリールアミンポリマー（２１）を用いた以外は同様の操作を行なって燐光スペクトルを測定したところ、アリールアミンポリマー（２１）の三重項準位は、２．７７ｅＶであった。
【００９８】
実施例６  アリールアミンポリマー（２２）の三重項準位の測定
実施例４においてアリールアミンポリマー（２０）の代わりにアリールアミンポリマー（２２）を用いた以外は同様の操作を行なって燐光スペクトルを測定したところ、アリールアミンポリマー（２２）の三重項準位は、２．８５ｅＶであった。
【００９９】
実施例７（有機電解発光素子の作製と評価）
厚さ２００ｎｍのＩＴＯ透明電極を有するガラス基板をアセトン、イソプロピルアルコールで順次超音波洗浄し、次いで、イソプロピルアルコールで煮沸洗浄した後、乾燥した。更に、ＵＶ／オゾン処理した。
【０１００】
この基板上に、ポリ（３，４−エチレンジオキシチオフェン）−ポリスチレンスルホン酸（Ｂａｙｅｒ製、Ｂａｙｔｒｏｎ  Ｐ  ＣＨ８０００）の懸濁液を、スピンコート法により塗布し、２００℃にて１時間乾燥した。その結果、８０ｎｍの厚みの正孔注入層１が製膜された。
【０１０１】
更に、スピンコート法により、ポリ−Ｎ，Ｎ′−ビス（４−ブチルフェニル）−Ｎ，Ｎ′−ビス（フェニル）ベンジジン（ＡＤＳ２５４ＢＥ：アメリカン・ダイ・ソース社製）の１．０ｗｔ％クロロベンゼン溶液を３０ｎｍの厚みで成膜し、１６０℃で３時間乾燥することで正孔注入層を製膜した。
【０１０２】
正孔注入層の上に、スピンコート法により、アリールアミンポリマー（２０）の０．５ｗｔ％トルエン溶液を１５ｎｍの厚みで成膜し、１６０℃で３時間乾燥し、正孔輸送層を製膜した。
【０１０３】
次に、上記の通り製膜した基盤を真空蒸着装置へ設置後、５×１０−４Ｐａ以下になるまで真空ポンプにて排気した。続いて、燐光ドーパント材料であるトリス（２−フェニルピリジン）イリジウム（Ｉｒ（ｐｐｙ）３）とホスト材料である４，４’−ビス（Ｎ−カルバゾリル）ビフェニル（ＣＢＰ）を重量比が１：１１．５になるように蒸着速度０．２５ｎｍ／秒で共蒸着し、３０ｎｍの発光層とした。
【０１０４】
次に、ＢＡｌｑ（ビス（２−メチル−８−キノリノラト）（ｐ−フェニルフェノラト）アルミニウム）を蒸着速度０．３ｎｍ／秒で蒸着し、５ｎｍのエキシトンブロック層とした後、さらにＡｌｑ３（トリス（８−キノリノラト）アルミニウム）を０．３ｎｍ／秒で蒸着し、４５ｎｍの電子輸送層とした。引続き、電子注入層として沸化リチウムを蒸着速度０．０１ｎｍ／秒で０．５ｎｍ蒸着し、さらにアルミニウムを蒸着速度０．２５ｎｍ／秒で１００ｎｍ蒸着して陰極を形成した。
【０１０５】
窒素を用いて減圧を解除し、窒素雰囲気下、封止用のガラス板をＵＶ硬化樹脂で接着し、評価用の有機ＥＬ素子とした。
【０１０６】
このように作製した素子に２０ｍＡ／ｃｍ２の電流を印加し、駆動電圧および電流効率を測定した。また、初期輝度を２０００ｃｄ／ｍ２とした際の輝度半減寿命を調べた。評価結果を表４に示した。
【０１０７】
実施例８（素子の作製と評価）
実施例７において、アリールアミンポリマー（２０）の代わりに、アリールアミンポリマー（２１）を用いた他は、実施例７と同様に素子を作製して発光特性および輝度半減寿命を測定した。評価結果を表４に示した。
【０１０８】
実施例９（素子の作製と評価）
実施例７において、アリールアミンポリマー（２０）の代わりに、アリールアミンポリマー（２２）を用いた他は、実施例７と同様に素子を作製して発光特性および輝度半減寿命を測定した。評価結果を表４に示した。
【０１０９】
比較例１（素子の作製と評価）
実施例７において、アリールアミンポリマー（２０）を製膜する代わりに、ポリ−（Ｎ，Ｎ′−ビス（４−ブチルフェニル）−Ｎ，Ｎ′−ビス（フェニル）ベンジジン）（ＡＤＳ２５４ＢＥ：アメリカン・ダイ・ソース社製）を合計４５ｎｍ製膜し、他は、実施例７と同様に素子を作製して発光特性を測定した。結果を下記の表４に示す。
【０１１０】
なお、表４には、実施例７〜実施例９の測定結果を、比較例１の駆動電圧、発光効率、輝度半減寿命の測定値を１００と規格化した相対値で示した。
【０１１１】
【表４】
2015232078.tif 000013